(57)【特許請求の範囲】
【請求項１】
入射する光のうち、参考波長をλ０とする予め定められた波長域の光のみを透過させるバンドパスフィルターであって、
基材と、
基材上に、高屈折率層をＨとし、低屈折率層をＬとし、ｘを２ｎとし、ｎは正の整数、ｍ≦６であるとき、高屈折率材料からなる高屈折率層及び低屈折率材料からなる低屈折率層を交互に積層し、基材側から順に（ＬＨｘＬＨ）ｍの積層構造をし、予め定められた波長域に対して第１の波長域の光に対する透過率が８０％以上、第２の波長域と第３の波長域それぞれの光に対する透過率が４０％〜６０％、第４の波長域と第５の波長域それぞれの光に対する透過率が１％以下、また第２の波長域が第１の波長域と第４の波長域との間にあると共に、第２の波長域の波長が第１の波長域の波長以下であり、且つ、第３の波長域が第１の波長域と第５の波長域との間にあると共に、第３の波長域の波長が第１の波長域の波長以上である光学特性を有しているメインフィルムと、
基材とメインフィルムとの間に設けられ、第１の波長域を含む第１の修正波長域の光に対する透過率が８５％以上である光学特性を有している第１のマッチングフィルムと、
メインフィルム上に設けられ、第１の波長域内に含まれた第２の修正波長域の光に対する透過率が９５％以上である光学特性を有している第２のマッチングフィルムと、からなっていることを特徴とする光学バンドパスフィルター。
【請求項２】
参考波長λ０は、波長380nm〜1100nmであり、高屈折率層と低屈折率層のそれぞれの厚さをλ０／４に設定し、
第１のマッチングフィルムとしては、高屈折率層をＨとし、低屈折率層をＬとするとき、基材側から高屈折率層と低屈折率層とを交互に積層し、２ＨＬＨ２ＬＨの積層構造をするように設けられ、
第２のマッチングフィルムとしては、メインフィルム側から高屈折率層と低屈折率層とを交互に積層し、Ｌ２ＨＬ２ＨＬの積層構造をするように設けられる請求項１に記載の光学バンドパスフィルター。
【請求項３】
ｎとしては１≦ｎ≦３で、参考波長λ０は波長445nm〜485nmであることを特徴とする請求項２に記載の光学バンドパスフィルター。
【請求項４】
ｎを１、ｍは６で、λ０を465nmとすると、第１の波長域は440nm〜500nm、第２の波長域は428±5nm、第３の波長域は515±5nm、第４の波長域は400nm〜420nm、第５の波長域は530nm〜600nm、第１の修正波長域は440nm〜500nm、第２の修正波長域は460nm〜480nmであることを特徴とする請求項３に記載の光学バンドパスフィルター。
【請求項５】
ｎを２、ｍは６で、λ０を465nmとすると、第１の波長域は445nm〜490nm、第２の波長域は439±5nm、第３の波長域は496±5nm、第４の波長域は400nm〜430nm、第５の波長域は510nm〜580nm、第１の修正波長域は440nm〜500nm、第２の修正波長域は460nm〜480nmであることを特徴とする請求項３に記載の光学バンドパスフィルター。
【請求項６】
ｎを３、ｍは６で、λ０を465nmとすると、第１の波長域は450nm〜480nm、第２の波長域は444±5nm、第３の波長域は488±5nm、第４の波長域は400nm〜440nm、第５の波長域は500nm〜550nm、第１の修正波長域は440nm〜500nm、第２の修正波長域は460nm〜480nmであることを特徴とする請求項３に記載の光学バンドパスフィルター。
【請求項７】
参考波長λ０が、波長385nm〜420nmであることを特徴とする請求項２に記載の光学バンドパスフィルター。
【請求項８】
ｎを１、ｍは６で、λ０を400nmとすると、第１の波長域は382nm〜430nm、第２の波長域は376±5nm、第３の波長域は437±5nm、第４の波長域は350nm〜370nm、第５の波長域は450nm〜500nm、第１の修正波長域は380nm〜430nm、第２の修正波長域は395nm〜405nmであることを特徴とする請求項７に記載の光学バンドパスフィルター。
【請求項９】
参考波長λ０が、波長860nm〜940nmであることを特徴とする請求項２に記載の光学バンドパスフィルター。
【請求項１０】
ｎを１、ｍは６で、λ０を900nmとすると、第１の波長域は830nm〜980nm、第２の波長域は812±5nm、第３の波長域は1012±5nm、第４の波長域は700nm〜790nm、第５の波長域は1040nm〜1200nm、第１の修正波長域は830nm〜980nm、第２の修正波長域は885nm〜915nmであることを特徴とする請求項９に記載の光学バンドパスフィルター。
【請求項１１】
高屈折率層の屈折率は2.1〜2.5で、低屈折率層の屈折率は1.3〜1.5であることを特徴とする請求項２に記載の光学バンドパスフィルター。
【請求項１２】
高屈折率層を酸化チタンとし、低屈折率層を二酸化けい素とすることを特徴とする請求項１１に記載の光学バンドパスフィルター。
【発明の詳細な説明】
【技術分野】
【０００１】
本発明は、光学バンドパスフィルターに関し、特にめっき成膜の層数を減少することができる光学バンドパスフィルターに関する。
【背景技術】
【０００２】
従来の光学バンドパスフィルターのフィルム構成としては、例えば可視光のみ透過させるバンドパスフィルタは、ガラスなどによる基材の両面上に、それぞれ紫外線カットフィルムと赤外線カットフィルムを被覆してなる両面タイプと、例えば単色光を透過させるよう、ガラスによる基材の一面に数十面同じ厚さの高屈折率層と低屈折率層を交差させて重ねてなる片面タイプの２種類がある。
【０００３】
通常、両面タイプ光学バンドパスフィルターは、両面に形成されたフィルムの全体的に厚すぎて最終の透過率に影響を及ぼしている。その上、両面タイプ光学バンドパスフィルターを設計する際、両面それぞれの光学分光特性や両面の交互影響も考慮に入れなければならないので、かなり複雑である。
【０００４】
一方、片面タイプ光学バンドパスフィルターについては図２０〜図２２を参照して説明する。図２０に示す光学バンドパスフィルター２０は、入射する光のうち、参考波長λ０が456nmである波長域の光のみを通過させるものであり、基材１１１と、その基材の一面に順番に積層形成されている第１の積層フィルム２２、第２の積層フィルム２３、第３の積層フィルム２４とからなっている。
【０００５】
第１、第２、第３の積層フィルム２２、２３、２４は全て高屈折率材料からなる高屈折率層Ｈ及び低屈折率材料からなる低屈折率層Ｌを交互に積層してなるもので、第１の積層フィルム２２は（0.7332H/0.7332L）10の積層構造を有し、第２の積層フィルム２３は（1.308H/1.308L）10の積層構造を有し、そして第３の積層フィルム２４は（1.4H/1.4L）10の積層構造をする。ここでは、１Ｈの厚さと１Ｌの厚さは等しく、該光学バンドパスフィルター２０の参考波長λ０の四分の一（即ち、１Ｈ＝１Ｌ＝４６５／４ｎｍ）である。
【０００６】
したがって、上記光学バンドパスフィルター２０のフィルム構造、つまり、[（0.7332H/0.7332L）10／（1.308H/1.308L）10／（1.4H/1.4L）10]の合計厚さは以下の通りである。
【０００７】
【数１】
0004473846.tif 000002
また、図２１に示すのは、上記従来の光学バンドパスフィルター２０の各積層フィルム２２、２３、２４それぞれの透過率特性曲線図であり、図示のように、第１の積層フィルム２２は波長500nm以上の光をカットし、第２の積層フィルム２３は波長500nm以下の光の透過率を増強し、そして第３の積層フィルム２４は波長400nm以上の光をカットする。つまり、これら積層フィルム２２、２３、２４によって、波長が400nm〜500nmの光だけが光学バンドパスフィルター２０を透過することができる。
【発明の開示】
【発明が解決しようとする課題】
【０００８】
しかし、図２２に示す第１、第２、第３の積層フィルム２２、２３、２４全体の透過率特性曲線図をも参照してみると、光学バンドパスフィルター２０を透過できる波長が400nm〜500nmの光の透過率は波長によって高低差の起伏が激しいリップル状態となっている。そして、光学バンドパスフィルターのフィルム構造の合計厚さも上記計算に示す通り、約8000nmまでなっているので、光散乱現象が発生しやすく、平均透過率を８０％以上に維持することができない。従って、このような従来の構成は、めっき成膜にかかるコストが高く、その光学分光特性も悪影響を受ける。
【０００９】
従って、本発明は、光散乱現象を発生させず、めっき成膜にかかるコストも効果的に削減することができる光学バンドパスフィルターを提供することを目的とする。
【課題を解決するための手段】
【００１０】
上記目的を達成するために、本発明は、入射する光のうち、参考波長をλ０とする予め定められた波長域の光のみを通過させるバンドパスフィルターであって、基材と、基材上に、高屈折率材料からなる高屈折率層及び低屈折率材料からなる低屈折率層を交互に積層し、高屈折率層をＨとし、低屈折率層をＬとし、ｘを２ｎとし、ｎは正の整数、ｍ≦６であるとき、基材側から順に（ＬＨｘＬＨ）ｍの積層構造をし、予め定められた波長域に対して第１の波長域の光に対する透過率が８０％以上、第２の波長域と第３の波長域それぞれの光に対する透過率が４０％〜６０％、第４の波長域と第５の波長域それぞれの光に対する透過率が１％以下、また第２の波長域が第１の波長域と第４の波長域との間にあると共に、第２の波長域の波長が第１の波長域の波長以下であり、且つ、第３の波長域が第１の波長域と第５の波長域との間にあると共に、第３の波長域の波長が第１の波長域の波長以上である光学特性を有しているメインフィルムと、基材とメインフィルムとの間に設けられ、第１の波長域を含む第１の修正波長域の光に対する透過率が８５％以上である光学特性を有している第１のマッチングフィルムと、メインフィルム上に設けられ、第１の波長域内に含まれた第２の修正波長域の光に対する透過率が９５％以上である光学特性を有している第２のマッチングフィルムと、からなっていることを特徴とする光学バンドパスフィルターを提供する。
【００１１】
本発明の光学バンドパスフィルターにおいて、参考波長λ０は、波長380nm〜1100nmであり、高屈折率層と低屈折率層のそれぞれの厚さをλ０／４に設定し、第１のマッチングフィルムとしては、高屈折率層をＨとし、低屈折率層をＬとするとき、基材側から高屈折率層と低屈折率層とを交互に積層し、２ＨＬＨ２ＬＨの積層構造をするように設けられ、第２のマッチングフィルムとしては、メインフィルム側から高屈折率層と低屈折率層とを交互に積層し、Ｌ２ＨＬ２ＨＬの積層構造をするように設けられるように構成されると好ましい。
【００１２】
また、ｎとしては１≦ｎ≦３で、参考波長λ０は波長445nm〜485nmである場合、本発明の光学バンドパスフィルターを以下の構成とすることができる。
【００１３】
また、ｎを１、ｍは６で、λ０を465nmとすると、第１の波長域は440nm〜500nm、第２の波長域は428±5nm、第３の波長域は515±5nm、第４の波長域は400nm〜420nm、第５の波長域は530nm〜600nm、第１の修正波長域は440nm〜500nm、第２の修正波長域は460nm〜480nmである構成とすることができる。
【００１４】
また、ｎを２、ｍは６で、λ０を465nmとすると、第１の波長域は445nm〜490nm、第２の波長域は439±5nm、第３の波長域は496±5nm、第４の波長域は400nm〜430nm、第５の波長域は510nm〜580nm、第１の修正波長域は440nm〜500nm、第２の修正波長域は460nm〜480nmである構成とすることもできる。
【００１５】
さらに、ｎを３、ｍは６で、λ０を465nmとすると、第１の波長域は450nm〜480nm、第２の波長域は444±5nm、第３の波長域は488±5nm、第４の波長域は400nm〜440nm、第５の波長域は500nm〜550nm、第１の修正波長域は440nm〜500nm、第２の修正波長域は460nm〜480nmである構成とすることもできる。
【００１６】
また、参考波長λ０が、波長385nm〜420nmである場合、本発明の光学バンドパスフィルターを以下の構成とすることができる。
【００１７】
例えば、ｎを１、ｍは６で、λ０を400nmとすると、第１の波長域は382nm〜430nm、第２の波長域は376±5nm、第３の波長域は437±5nm、第４の波長域は350nm〜370nm、第５の波長域は450nm〜500nm、第１の修正波長域は380nm〜430nm、第２の修正波長域は395nm〜405nmである構成とすることができる。
【００１８】
また、参考波長λ０が、波長860nm〜940nmである場合、本発明の光学バンドパスフィルターを以下の構成とすることができる。
【００１９】
例えば、ｎを１、ｍは６で、λ０を900nmとすると、第１の波長域は830nm〜980nm、第２の波長域は812±5nm、第３の波長域は1012±5nm、第４の波長域は700nm〜790nm、第５の波長域は1040nm〜1200nm、第１の修正波長域は830nm〜980nm、第２の修正波長域は885nm〜915nmである構成とすることができる。
【００２０】
ちなみに、本発明の光学バンドパスフィルターにおいて、高屈折率層の屈折率は2.1〜2.5で、低屈折率層の屈折率は1.3〜1.5である構成とすることが好ましい。
【００２１】
また、高屈折率層を酸化チタンとし、低屈折率層を二酸化けい素とすることが好ましい。
【発明の効果】
【００２２】
上記構成によれば、めっき成膜の層数を減少して光散乱現象の発生をさせないことによってよい光学分光特性を得、そしてめっき成膜にかかるコストをも効果的に削減する効果がある。
【発明を実施するための最良の形態】
【００２３】
この発明の上記その他の目的と特徴は以下の実施例の説明を添付図面とあわせて参照することによって明らかとなろう。なお、実施例の説明に入る前に、以下の説明においてその構成や役割が類似するものには、同じ符号をつける。
【００２４】
まず、図１に示すのは本発明の第１の実施例の光学バンドパスフィルタ１０の概略縦断面図である。図示のように、この光学バンドパスフィルタ１０は入射する光のうち、参考波長をλ０とする予め定められた波長域の光のみを通過させるものであって、基材１１と、基材１１に積層しているメインフィルム１２と、基材１１とメインフィルム１２との間に設けられている第１のマッチングフィルム１３と、メインフィルム１２の上に設けられている第２のマッチングフィルム１４とからなったものである。
【００２５】
メインフィルム１２は，高屈折率層をＨとし、低屈折率層をＬとし、ｘを２ｎとし、ｎは正の整数、ｍ≦６であるとき、基材上に、高屈折率材料からなる高屈折率層及び低屈折率材料からなる低屈折率層を交互に積層し、基材側から順に（ＬＨｘＬＨ）ｍの積層構造をするものである。
【００２６】
また、メインフィルム１２は、予め定められた波長域に対して第１の波長域の光に対する透過率が８０％以上、第２の波長域と第３の波長域の光に対する透過率が４０％〜６０％、第４の波長域と第５の波長域の光に対する透過率が１％以下、また第２の波長域が第１の波長域と第４の波長域との間にあると共に、第２の波長域の波長が第１の波長域の波長以下であり、且つ、第３の波長域が第１の波長域と第５の波長域との間にあると共に、第３の波長域の波長が第１の波長域の波長以上である光学特性を有している。
【００２７】
第１のマッチングフィルム１３としては、高屈折率層をＨとし、低屈折率層をＬとするとき、基材１１側から高屈折率層と低屈折率層とを交互に積層し、２ＨＬＨ２ＬＨの積層構造をするように設けられ、第１の波長域を含む第１の修正波長域の光に対する透過率が８５％以上である光学特性を有している。
【００２８】
第２のマッチングフィルム１４としては、メインフィルム１２側から高屈折率層と低屈折率層とを交互に積層し、Ｌ２ＨＬ２ＨＬの積層構造をするように設けられ、第１の波長域内に含まれた第２の修正波長域の光に対する透過率が９５％以上である光学特性を有している。
【００２９】
この光学バンドパスフィルタ１０において、参考波長λ０は、波長３８０ｎｍ〜１１００ｎｍ内であり、高屈折率層Ｈと低屈折率層Ｌのそれぞれの厚みをλ０／４に設定し、また、ｎとして１≦ｎ≦３であり、高屈折率層Ｈの屈折率は２．１〜２．５の範囲内で、低屈折率層Ｌの屈折率は１．３〜１．５の範囲内である。
【００３０】
この第１の実施例において、ｎ＝１（即ち、ｘ＝２）、ｍ＝６、参考波長λ０の適用範囲は波長４４５ｎｍ〜４８５ｎｍ内で、ここでは４６５ｎｍとする。また、高屈折率層Ｈは酸化チタン（ＴｉＯ２）、低屈折率層Ｌは二酸化ケイ素（ＳｉＯ２）により形成される。
【００３１】
上記構成をまとめると、本実施例において、基材１１と、第１のマッチングフィルム１３と、メインフィルム１２と、第２のマッチングフィルム１４の構成は、基材側から、基材１１／２ＨＬＨ２ＬＨ／（ＬＨ２ＬＨ）６／Ｌ２ＨＬ２ＨＬ／大気の順になっている。
【００３２】
図２に示すのはこの第１の実施例におけるメインフィルム１２の透過率特性曲線図である。図示のように、λ０が４６５ｎｍである場合、波長が４４０ｎｍ〜５００ｎｍ内の第１の波長域の光の平均透過率は９０％以上になっており、波長が４２８±５ｎｍ内の第２の波長域と、波長が５１５±５ｎｍ内の第３の波長域の光の平均透過率は約４０％〜６０％、そして波長が４００ｎｍ〜４２０ｎｍ内の第４の波長域と波長が５３０ｎｍ〜６００ｎｍ内の第５の波長域の光の平均透過率は１％以下となっている。
【００３３】
図３に示すのはこの第１の実施例における第１のマッチングフィルム１３の透過率特性曲線図である。図示のように、λ０が４６５ｎｍである場合、波長が４４０ｎｍ〜５００ｎｍ内の第１の修正波長域の光の平均透過率は約９５％以上になっている。また、図４に示すのはこの第１の実施例におけるメインフィルム１２と第１のマッチングフィルム１３が積層したあとの透過率特性曲線図である。図示のように、第１のマッチングフィルム１３は波長が４４０ｎｍ〜５００ｎｍ内の第１の修正波長域の光の平均透過率を向上させる効果があると判る。
【００３４】
図５に示すのはこの第１の実施例における第２のマッチングフィルム１４の透過率特性曲線図である。図示のように、λ０が４６５ｎｍである場合、波長が４６０ｎｍ〜４８０ｎｍ内の第２の修正波長域の光の平均透過率は約９５％以上になっている。また、図６に示すのはこの第１の実施例におけるメインフィルム１２と第２のマッチングフィルム１４が積層したあとの透過率特性曲線図である。図示のように、第２のマッチングフィルム１４は波長が４６０ｎｍ〜４８０ｎｍ内の第２の修正波長域の光の平均透過率を向上させる効果があると判る。
【００３５】
図７に示すのはこの第１の実施例におけるメインフィルム１２と第１のマッチングフィルム１３と第２のマッチングフィルム１４が積層したあとの透過率特性曲線図である。図示のように、本発明の第１の実施例の光学バンドパスフィルタ１０は第１の波長域（波長４４０ｎｍ〜５００ｎｍ）内の光に対して、９５％以上の平均透過率を有し、また、第２、第３の波長域の透過率特性曲線が急峻なので、第１の波長域の光波長を効果的に透過させることができる。
【００３６】
ちなみに、本発明の第１の実施例の光学バンドパスフィルタ１０のフィルム構造（つまり、２ＨＬＨ２ＬＨ／（ＬＨ２ＬＨ）６／Ｌ２ＨＬ２ＨＬ）の合計厚さは以下の通りである。
【００３７】
【数２】
0004473846.tif 000003
上記計算の通り、従来の光学バンドパスフィルタ２０と比べて、本発明の光学バンドパスフィルタ１０のフィルム構造の合計厚さは約３０００ｎｍ薄くすることができ、光散乱現象の発生をも効果的に抑え、その透過特性を向上させることができる。また、従来の光学バンドパスフィルタ２０と比べて、本発明の高、低屈折率層は全て同じ厚さとしているので、めっき成膜工程における層厚の制御もより簡単になる。
【００３８】
続いて、図８と図９を用いて本発明の第２の実施例について説明する。第２の実施例としては第１の実施例とほぼ同じようになっており、但し（ＬＨｘＬＨ）ｍ構造におけるｘを４（ｎ＝２）として変更するだけが違う。
【００３９】
つまり本実施例において、基材１１と、第１のマッチングフィルム１３と、メインフィルム１２と、第２のマッチングフィルム１４の構成は、基材側から、基材１１／２ＨＬＨ２ＬＨ／（ＬＨ４ＬＨ）６／Ｌ２ＨＬ２ＨＬ／大気の順になる。
【００４０】
図８に示すのはこの第２の実施例におけるメインフィルム１２の透過率特性曲線図である。図示のように、λ０が４６５ｎｍである場合、波長が４４０ｎｍ〜５００ｎｍ内の第１の波長域の光の平均透過率は９０％以上になっており、波長が４２８±５ｎｍ内の第２の波長域と、波長が５１５±５ｎｍ内の第３の波長域の光の平均透過率は約４０％〜６０％、そして波長が４００ｎｍ〜４２０ｎｍ内の第４の波長域と波長が５３０ｎｍ〜６００ｎｍ内の第５の波長域の光の平均透過率は１％以下となっている。
【００４１】
この実施例における第１のマッチングフィルム１３と第２のマッチングフィルム１４の構成は第１の実施例と同様なので、図３と図５をも参照して見ると、波長が４４０ｎｍ〜５００ｎｍ内の第１の修正波長域の光に対し、第１のマッチングフィルム１３の平均透過率は約９５％以上になっており、また、波長が４６０ｎｍ〜４８０ｎｍ内の第２の修正波長域の光に対し、第２のマッチングフィルム１４の平均透過率は約９５％以上になっている。
【００４２】
図９に示すのはこの第２の実施例におけるメインフィルム１２と第１のマッチングフィルム１３と第２のマッチングフィルム１４が積層したあとの透過率特性曲線図である。図示のように、本発明の第２の実施例の光学バンドパスフィルタ１０は第１の波長域（波長４４５ｎｍ〜４９０ｎｍ）内の光に対して、９０％以上の平均透過率を有し、また、第２、第３の波長域の透過率特性曲線が急峻なので、第１の波長域の光波長を効果的に透過させることができる。
【００４３】
ちなみに、本発明の第２の実施例の光学バンドパスフィルタ１０のフィルム構造（つまり、２ＨＬＨ２ＬＨ／（ＬＨ４ＬＨ）６／Ｌ２ＨＬ２ＨＬ）の合計厚さは以下の通りである。
【００４４】
【数３】
0004473846.tif 000004
上記計算の通り、従来の光学バンドパスフィルタ２０と比べて、本発明の光学バンドパスフィルタ１０のフィルム構造の合計厚さは約１５００ｎｍだけ減少されたので、光散乱現象（白霧）の発生を効果的に抑えてその透過率を向上させることができる。
【００４５】
続いて、図１０と図１１を用いて本発明の第３の実施例について説明する。第３の実施例と第１の実施例はほぼ同じようになっており、ただし（ＬＨｘＬＨ）ｍ構造におけるｘを６（ｎ＝３）として変えることが違う。
【００４６】
つまり本実施例において、基材１１と、第１のマッチングフィルム１３と、メインフィルム１２と、第２のマッチングフィルム１４の構成は、基材側から基材１１／２ＨＬＨ２ＬＨ／（ＬＨ６ＬＨ）６／Ｌ２ＨＬ２ＨＬ／大気の順になっている。
【００４７】
図１０に示すのはこの第２の実施例におけるメインフィルム１２の透過率特性曲線図である。図示のように、λ０が４６５ｎｍである場合、波長が４５０ｎｍ〜４８０ｎｍ内の第１の波長域の光の平均透過率は約８０％になっており、波長が４４４±５ｎｍ内の第２の波長域と、波長が４８８±５ｎｍ内の第３の波長域の光の平均透過率は約４０％〜６０％、そして波長が４００ｎｍ〜４４０ｎｍ内の第４の波長域と波長が５００ｎｍ〜５５０ｎｍ内の第５の波長域の光の平均透過率は１％以下となっている。
【００４８】
この実施例における第１のマッチングフィルム１３と第２のマッチングフィルム１４の構成は第１の実施例と同様なので、図３と図５をも参照して見ると、波長が４４０ｎｍ〜５００ｎｍ内の第１の修正波長域の光のに対し、第１のマッチングフィルム１３の平均透過率は約９５％以上になっており、また、波長が４６０ｎｍ〜４８０ｎｍ内の第２の修正波長域の光に対し、第２のマッチングフィルム１４の平均透過率は約９５％以上になっている。
【００４９】
図１１に示すのはこの第３の実施例におけるメインフィルム１２と第１のマッチングフィルム１３と第２のマッチングフィルム１４が積層したあとの透過率特性曲線図である。図示のように、本発明の第３の実施例の光学バンドパスフィルタ１０は第１の波長域（波長範囲が４５０ｎｍ〜４８０ｎｍ）において、８８％以上の平均透過率を有し、また、第２、第３の波長域の透過率特性曲線が急峻なので、第１の波長域の光波長を効果的に透過させることができる。
【００５０】
ちなみに、本発明の第３の実施例の光学バンドパスフィルタ１０のフィルム構造（つまり、２ＨＬＨ２ＬＨ／（ＬＨ６ＬＨ）６／Ｌ２ＨＬ２ＨＬ）の合計厚さは以下の通りである。
【００５１】
【数４】
0004473846.tif 000005
上記計算の通り、従来の光学バンドパスフィルタ２０と比べて、本発明の光学バンドパスフィルタ１０のフィルム構造の合計厚さは約１００ｎｍしか薄くできないが、ｍとして小さい数値をとり合計厚さを更に減少すれば、光散乱現象の発生を抑えてその透過率を更に向上させることが可能である。
【００５２】
続いて、図１２〜図１５を用いて本発明の第４の実施例について説明する。第４の実施例としては第１の実施例とほぼ同じようになっており、ただし参考波長λ０の数値を変更することが違う。本実施例の構成におけるλ０の適用範囲は３８５ｎｍ〜４２０ｎｍになっており、ここでは例としてはλ０を４００ｎｍとして説明を行う。
【００５３】
図１２に示すのはこの第４の実施例におけるメインフィルム１２の透過率特性曲線図である。図示のように、λ０が４００ｎｍである場合、波長が３８２ｎｍ〜４３０ｎｍ内の第１の波長域の光の平均透過率は８０％以上になっており、波長が３７６±５ｎｍ内の第２の波長域と、波長が４３７±５ｎｍ内の第３の波長域の光の平均透過率は約４０％〜６０％、そして波長が３５０ｎｍ〜３７０ｎｍ内の第４の波長域と波長が４５０ｎｍ〜５００ｎｍ内の第５の波長域の光の平均透過率は１％以下となっている。
【００５４】
図１３に示すのはこの第４の実施例における第１のマッチングフィルム１３の透過率特性曲線図である。図示のように、波長が３８０ｎｍ〜４３０ｎｍ内の第１の修正波長域の光の平均透過率は約８５％以上になっている。また、図１４に示すのはこの第４の実施例における第２のマッチングフィルム１４の透過率特性曲線図である。図示のように、波長が３９５ｎｍ〜４０５ｎｍ内の第２の修正波長域の光の平均透過率は約９５％以上になっている。
【００５５】
図１５に示すのはこの第４の実施例におけるメインフィルム１２と第１のマッチングフィルム１３と第２のマッチングフィルム１４が積層したあとの透過率特性曲線図である。図示のように、本発明の第４の実施例の光学バンドパスフィルタ１０は第１の波長域（波長範囲が３８２ｎｍ〜４３０ｎｍ）において、約９５％以上の平均透過率を有し、また、第２、第３の波長域の透過率特性曲線が急峻なので、第１の波長域の光波長を効果的に透過させることができる。
【００５６】
続いて、図１６〜図１９を用いて本発明の第５の実施例について説明する。第５の実施例としては第１の実施例とほぼ同じで、違うのはλ０の数値を変えることである。本実施例の構成におけるλ０の適用範囲は８６５ｎｍ〜９４０ｎｍになっており、ここでは、例としてはλ０を９００ｎｍとする説明を行う。
【００５７】
図１６に示すのはこの第５の実施例におけるメインフィルム１２の透過率特性曲線図である。図示のように、λ０が９００ｎｍである場合、波長が８３０ｎｍ〜９８０ｎｍ内の第１の波長域の光の平均透過率は８０％以上になっており、波長が８１２±５ｎｍ内の第２の波長域と、波長が１０１２±５ｎｍ内の第３の波長域の光の平均透過率は約４０％〜６０％、そして波長が７００ｎｍ〜７９０ｎｍ内の第４の波長域と波長が１０４０ｎｍ〜１２００ｎｍ内の第５の波長域の光の平均透過率は１％以下となっている。
【００５８】
図１７に示すのはこの第５の実施例における第１のマッチングフィルム１３の透過率特性曲線図である。図示のように、波長が８３０ｎｍ〜９８０ｎｍ内の第１の修正波長域の光の平均透過率は約８５％以上になっている。また、図１８に示すのはこの第５の実施例における第２のマッチングフィルム１４の透過率特性曲線図である。図示のように、波長が８８５ｎｍ〜９１５ｎｍ内の第２の修正波長域の光の平均透過率は約９５％以上になっている。
【００５９】
図１９に示すのはこの第５の実施例におけるメインフィルム１２と第１のマッチングフィルム１３と第２のマッチングフィルム１４が積層したあとの透過率特性曲線図である。図示のように、本発明の第５の実施例の光学バンドパスフィルタ１０は第１の波長域（波長範囲が８３０ｎｍ〜９８０ｎｍ）において、約９５％以上の平均透過率を有し、また、第２、第３の波長域の透過率特性曲線が急峻なので、第１の波長域の光波長を効果的に透過させることができる。
【００６０】
本発明における各実施例のフィルム構造[つまり、２ＨＬＨ２ＬＨ／（ＬＨｘＬＨ）ｍ／Ｌ２ＨＬ２ＨＬ]と、λ０と、フィルム構造の合計厚さと、各の波長域の透過率とを表にまとめると以下のようになっている。
【００６１】
【表１】
0004473846.tif 000006
従来の光学バンドパスフィルタ２０と比べて、本発明のすべての実施例の光学バンドパスフィルタ１０におけるフィルム構造は、第１の波長域の光に対する透過率は高いレベル（８５％）以上であり、且つ第２と第３の波長域の光の透過率特性曲線が急峻になっているので、第１の波長域の光波長を確実に透過させることができる。また、実施例によれば、フィルム構造の合計厚さは従来のものより薄く、光散乱現象の発生をも抑えて良い光学分光特性が得ることができ、めっき成膜にかかるコストをも効果的に削減することができる。
【産業上の利用可能性】
【００６２】
上記構成によれば、本発明は光学分光特性を劣化せずにめっき成膜の層数を少なくすることができ、かつ光散乱現象をなくし、めっき成膜にかかるコストをも効果的に削減することができる。
【図面の簡単な説明】
【００６３】
【図１】本発明の第１の実施例の光学バンドパスフィルタの概略縦断面図である。
【図２】第１の実施例におけるメインフィルムの透過率特性曲線図である。
【図３】第１の実施例における第１のマッチングフィルムの透過率特性曲線図である。
【図４】第１の実施例におけるメインフィルムと第１のマッチングフィルムが積層したあとの透過率特性曲線図である。
【図５】第１の実施例における第２のマッチングフィルムの透過率特性曲線図である。
【図６】第１の実施例におけるメインフィルムと第２のマッチングフィルムが積層したあとの透過率特性曲線図である。
【図７】第１の実施例におけるメインフィルムと第１のマッチングフィルムと第２のマッチングフィルムが積層したあとの透過率特性曲線図である。
【図８】第２の実施例におけるメインフィルムの透過率特性曲線図である。
【図９】第２の実施例におけるメインフィルムと第１のマッチングフィルムと第２のマッチングフィルムが積層したあとの透過率特性曲線図である。
【図１０】第２の実施例におけるメインフィルムの透過率特性曲線図である。
【図１１】第３の実施例におけるメインフィルムと第１のマッチングフィルムと第２のマッチングフィルムが積層したあとの透過率特性曲線図である。
【図１２】第４の実施例におけるメインフィルムの透過率特性曲線図である。
【図１３】第４の実施例における第１のマッチングフィルムの透過率特性曲線図である。
【図１４】第４の実施例における第２のマッチングフィルムの透過率特性曲線図である。
【図１５】第４の実施例におけるメインフィルムと第１のマッチングフィルムと第２のマッチングフィルムが積層したあとの透過率特性曲線図である。
【図１６】第５の実施例におけるメインフィルムの透過率特性曲線図である。
【図１７】第５の実施例における第１のマッチングフィルムの透過率特性曲線図である。
【図１８】第５の実施例における第２のマッチングフィルムの透過率特性曲線図である。
【図１９】第５の実施例におけるメインフィルムと第１のマッチングフィルムと第２のマッチングフィルムが積層したあとの透過率特性曲線図である。
【図２０】従来の光学バンドパスフィルタの概略縦断面図である。
【図２１】従来の光学バンドパスフィルタの各積層フィルムそれぞれの透過率特性曲線図である。
【図２２】従来の光学バンドパスフィルタの第１、第２、第３の積層フィルム全体の透過率特性曲線図である。
【符号の説明】
【００６４】
１０  光学バンドパスフィルタ
１１  基材
１２  メインフィルム
１３  第１のマッチングフィルム
１４  第２のマッチングフィルム
【図１】
0004473846.tif 000007
【図２】
0004473846.tif 000008
【図３】
0004473846.tif 000009
【図４】
0004473846.tif 000010
【図５】
0004473846.tif 000011
【図６】
0004473846.tif 000012
【図７】
0004473846.tif 000013
【図８】
0004473846.tif 000014
【図９】
0004473846.tif 000015
【図１０】
0004473846.tif 000016
【図１１】
0004473846.tif 000017
【図１２】
0004473846.tif 000018
【図１３】
0004473846.tif 000019
【図１４】
0004473846.tif 000020
【図１５】
0004473846.tif 000021
【図１６】
0004473846.tif 000022
【図１７】
0004473846.tif 000023
【図１８】
0004473846.tif 000024
【図１９】
0004473846.tif 000025
【図２０】
0004473846.tif 000026
【図２１】
0004473846.tif 000027
【図２２】
0004473846.tif 000028